СПОСОБ ПОЛУЧЕНИЯ МЕТАЛЛИЧЕСКОГО НЕОДИМА ИЗ ЕГО ОКСИДА

1. Способ получения металлического неодима из его оксида, включающий смешивание оксида неодима с графитовым порошком, прессование полученной смеси в брикеты и нагрев полученных брикетов в вакуумной или вакуумно-водородной печи, отличающийся тем, что восстановление проводят в четыре этапа: на первом - брикеты нагревают в вакууме; на втором - в атмосфере инертного газа; на третьем - в атмосфере, содержащей водород, и на четвертом - в вакууме.
2. Способ получения металлического неодима из его оксида по п. 1, отличающийся тем, что нагрев на первом этапе ведут в вакууме 1…10 Па до температуры 1000°C, нагрев на втором этапе ведут в атмосфере аргона до температуры 1750…1900°C с выдержкой при этой температуре в течение 120…180 мин; на третьем этапе нагрев ведут при температуре 500…600°C в течение 120…420 мин в атмосфере, содержащей водород, а на четвертом этапе нагрев ведут в вакууме 1…10 Па до температуры 900…1000°C с выдержкой при этой температуре в течение 60…180 мин с последующим охлаждением до комнатной температуры.
3. Способ получения металлического неодима из его оксида по п. 2, отличающийся тем, что проведение последующего этапа наступает непосредственно после завершения предыдущего, включая необходимые нагревы или охлаждения.